(57)【要約】【課題】複数の解像度にて、白ぬけ、にじみ、インク流れのない高品質画像を得ることができる記録用インクを提供する。【解決手段】インク中にヘキシレングリコールを含むことにより、解像度に応じたドット径のドットが形成でき、さらにインク量を変えてドット径を広げるても、紙上に過剰なインクが残留することがなく、インクにじみ、インク流れの無いドットが得られ、高品質画像を得ることができる。【選択図】図１
2007327064.tif 000002
【特許請求の範囲】
【請求項１】
印字ヘッドから加熱された記録媒体にインク滴を吐出してインク像を形成して記録する
インクジェット記録用インクにおいて、
少なくとも、水と、顔料と、熱可塑性樹脂エマルジョンと、ヘキシレングリコールを含
有するインクジェット記録用インク。
【請求項２】
前記ヘキシレングリコールを１〜１０ｗｔ％含んだ請求項１記載のインクジェット記録
用インク。
【請求項３】
水溶性高分子をさらに含む請求項１記載のインクジェット記録用インク。
【請求項４】
前記水溶性高分子が、サッカロース、マルチトール、マルトース、グルコン酸、ソルビ
トール、マンニトール、グルコースから選ばれた１種または複数種の糖類である請求項３
記載のインクジェット記録用インク。
【請求項５】
多価アルコールをさらに含む請求項１記載のインクジェット記録用インク。
【請求項６】
前記多価アルコールが、グリセリン、エチレングリコール、ジエチレングリコール、ト
リエチレングリコール、ジプロピレングリコール、１、２、６ヘキサントリオールから選
ばれた１種または複数種である請求項５記載のインクジェット記録インク。
【請求項７】
界面活性剤を０．１〜１ｗｔ％含むことを特徴とする請求項１記載のインクジェット記
録用インク。
【発明の詳細な説明】
【技術分野】
【０００１】
本発明は、インクジェット記録用インクに関する。
【背景技術】
【０００２】
従来より、印字のにじみを抑制する方法として、特開昭５８−１８８６８４号公報、特
開昭６２−２８８０４２号公報等に示されている様に、記録媒体にインクジェット記録方
法によりインクを付着させ、その記録媒体を特定温度以上で加熱する手段が知られている
。
【０００３】
また、インク中に水溶性樹脂、樹脂エマルジョンを含有するインク組成としては、特開
平４−１８４６２号公報、特開平５−１４８４４１号公報等に、吐出安定性を確保しつつ
、記録媒体への定着性の確保を目的としたインク組成物が開示されている。
【０００４】
本発明者らは、先般、以上の従来技術に改良を加え、インク中に熱可塑性樹脂を含有し
た独自のインク組成を用い、その軟化温度以上に記録媒体の温度を上げることにより、印
字のにじみの防止に加え、カラーの発色が鮮明になるとの知見を得た。
【発明の開示】
【発明が解決しようとする課題】
【０００５】
しかしながら、従来のインクを用いて、加熱された記録媒体への印字を行なった場合、
インク中の熱可塑性樹脂がその軟化温度以上で加熱されることにより、溶媒の蒸発と樹脂
の相変化により粘度上昇が速やかに行われ、高品質画像が得られるという効果がある反面
、複数の解像度で印画する機能を有すインクジェットプリンターでは、種々の解像度に応
じたサイズのドット径が得られないという問題があった。特に細かい解像度でにじみの無
い高品質のドットが得られても、荒い解像度では要求されるサイズよりもドット径が小さ
くなってしまい、白ぬけ部分が発生してしまうという問題があった。また逆に荒い解像度
で十分なサイズで、にじみの無い高品質のドットが得られても、細かい解像度では印画さ
れたインクの量が過剰になってしまい、乾燥不良、インクの流れ等の画質劣下が生じてし
まった。
【０００６】
本発明は、上述の観点からなされたもので、その目的は、複数の解像度で印画する機能
を有すインクジェットプリンターにおいて、荒い解像度から細かい解像度まで対応できる
ドット径サイズが得られ、さらににじみの無いドットが得られる、インクジェット記録用
インクを提供することである。
【課題を解決するための手段】
【０００７】
本発明のインクジェット記録用インクは、印字ヘッドから加熱された記録媒体にインク
滴を吐出してインク像を形成し記録するインクジェット記録用のインクにおいて、少なく
とも、水と、顔料と、熱可塑性樹脂エマルジョンと、ヘキシレングリコールを含有するこ
とを特徴とする。さらに好ましくはヘキシレングリコールを１〜１０ｗｔ％含むことを特
徴とする。
【０００８】
本発明のインクジェット記録用インクは、水溶性高分子をさらに含むことを特徴とし、
好ましくは、水溶性高分子が、サッカロース、マルチトール、マルトース、グルコン酸、
ソルビトール、マンニトール、グルコースから選ばれた１種または複数種の糖類であるこ
とを特徴とする。
【０００９】
本発明のインクジェット記録用インクは、多価アルコールをさらに含むことを特徴とし
好ましくは、多価アルコールが、グリセリン、エチレングリコール、ジエチレングリコー
ル、トリエチレングリコール、ジプロピレングリコール、１、２、６ヘキサントリオール
から選ばれた１種または複数種であるであることを特徴とする。
【００１０】
本発明のインクジェット記録用インクは、界面活性剤を０．１〜１ｗｔ％含むことを特
徴とする。
【発明を実施するための最良の形態】
【００１１】
本発明のインクジェット記録用インクの構成の実施例を詳細に説明する。
【００１２】
本発明のインクジェット記録用インクは、熱可塑性樹脂がその軟化温度以上で加熱され
た記録媒体への印字を行なった場合、インク中の溶媒の蒸発と樹脂の相変化により粘度上
昇が速やかに行われ、高品質画像が得られるという効果がある。
【００１３】
しかしながら、にじみ、ひげが抑えられるという効果の反面、ドットが広がらず、大き
なドット径が得られにくいという問題がある。ドットを大きくする方法として、１ドット
を形成するインク量を増やすという手段があるが、その場合過剰のインク量が印画される
為、乾燥不良、インク流れという問題がしょうじてしまう。
【００１４】
しかしながらインク中にヘキシレングリコールを含むことにより、それらの問題を解決
できる。すなわち、解像度が変わって隣接ドットとの距離が変わるだけで、その距離に応
じてトッドが広がり、要求されるドットサイズがえられる。さらに、前記方法で要求ドッ
トサイズに調節できない場合は、より大きいドット径を得るには１ドットを形成するイン
ク量を変えることで、解像度に応じた種々のサイズのドットが得られ、仮にインクが過剰
に印画されてもかつにじみ、インク流れのない画像を形成できる。
【００１５】
さらに詳細には、インク中の熱可塑性樹脂の軟化温度以上に加熱された記録媒体上で、
ドットが水の蒸発、熱可塑性樹脂の造膜によって形成されつつあるときに、インク中のヘ
キシレングリコール紙中へ適度な浸透性を有することにより、隣のドットとの距離に応じ
た浸透幅を形成できるため、複数の解像度に対応できる。さらにより大きくなドット径を
得るには１ドットを形成するインク量を変えることでドット径は広がるが、インク中のヘ
キシレングリコール紙中へ適度な浸透性を有することにより、紙上に過剰なインクが残留
することがなく、従来例の問題であったにじみ、インク流れの無いドットが得られる。ま
た、水溶性高分子、多価アルコール、界面活性剤を含有することにより、ドットの広がり
、にじみ等をより柔軟に調節できるようになり、対応できるドットサイズの柔軟性がより
広がる。へキシレングリコールの含有量としては、１〜１０ｗｔ％が好ましく、さらには
２〜５ｗｔ％が好ましい。キシレングリコールの含有量が１ｗｔ％未満では、十分な浸透
性が確保できず、１０ｗｔ％を超えるとインクの乾燥不良、またインクにじみによる濃度
不足が生じてしまう。
【００１６】
以下に具体的に本発明のインクの構成を説明する。
【００１７】
本発明のインクに用いることができる顔料としては、有機顔料、無機顔料等が挙げられ
、例えば、黒用としては、ファーネスブラック、ランプブラック、アセチレンブラック、
チャンネルブラック等のカーボンブラック（Ｃ．Ｉ．ピグメントブラック７）類、または
銅酸化物、鉄酸化物（Ｃ．Ｉ．ピグメントブラック１１）、酸化チタン等の金属類、アニ
リンブラック（Ｃ．Ｉ．ピグメントブラック１）等の有機顔料が挙げられる。
【００１８】
更にカラー用としては、Ｃ．Ｉ．ピグメントイエロー１（ファストイエローＧ）、３、
１２（ジスアゾイエローＡＡＡ）、１３、１４、１７、２４、３４、３５、３７、４２（
黄色酸化鉄）、５３、５５、８１、８３（ジスアゾイエローＨＲ）、９５、９７、９８、
１００、１０１、１０４、１０８、１０９、１１０、１１７、１２０、１３８、１５３、
Ｃ．Ｉ．ピグメントレッド１、２、３、５、１７、２２（ブリリアントファーストスカー
レット）、２３、３１、３８、４８：２（パーマネントレッド２Ｂ（Ｂａ））、４８：２
（パーマネントレッド２Ｂ（Ｃａ））、４８：３（パーマネントレッド２Ｂ（Ｓｒ））、
４８：４（パーマネントレッド２Ｂ（Ｍｎ））、４９：１、５２：２、５３：１、５７：
１（ブリリアントカーミン６Ｂ）、６０：１、６３：１、６３：２、６４：１、８１（ロ
ーダミン６Ｇレーキ）、８３、８８、１０１（べんがら）、１０４、１０５、１０６、１
０８（カドミウムレッド）、１１２、１１４、１２２（キナクリドンマゼンタ）、１２３
、１４６、１４９、１６６、１６８、１７０、１７２、１７７、１７８、１７９、１８５
、１９０、１９３、２０９、２１９、Ｃ．Ｉ．ピグメントブルー１、２、１５（フタロシ
アニンブルーＲ）、１５：１、１５：２、１５：３（フタロシアニンブルーＧ）、１５：
４、１５：６（フタロシアニンブルーＥ）、１６、１７：１、５６、６０、６３、等が使
用できる。前記の顔料を１種類で用いるか、または２種類以上を適宜組み合わせて用いる
ことができる。
【００１９】
前記顔料の添加量は、インク組成物全体に対して、好ましくは０．１〜１０ｗｔ％、よ
り好ましくは０．５〜５ｗｔ％である。含有量を０．１ｗｔ％以上にすることにより十分
な印字濃度を確保することができ、含有量を１０ｗｔ％以下にすることにより、インクの
粘度特性に構造粘性を生じさせずに、高印字品質に不可欠な十分な吐出安定性を確保する
ことができる。また、０．５〜５ｗｔ％にすることにより、特に吐出安定性の耐久性を向
上させることができる。
【００２０】
また、粒経は特に限定されるものではないが、粒径（平均粒子径）は、好ましくは２５
μｍ以下、より好ましくは１μｍ以下である。粒径が２５μｍ以下の顔料を用いることに
より、目詰まり等の発生を抑制することができ、一層十分な吐出安定性を実現することが
できる。
【００２１】
本発明によるインク組成物は、前記顔料をインク組成物内で微粒子状で分散安定化させ
ることができる樹脂分散剤を含有する。使用することのできる樹脂分散剤としては、例え
ば、親水性部分と疎水性部分を分子中に有する共重合体、具体的には、スチレン・アクリ
ル酸共重合体樹脂、スチレン・アクリル酸エステル共重合体、スチレン・メタクリル酸共
重合体、スチレン・メタクリル酸・アクリル酸エステル共重合体、マレイン酸系共重合体
、例えば、スチレン・マレイン酸共重合体、アクリル酸エステル・マレイン酸共重合体、
スルホン酸系分散剤、例えば、アクリル酸エステル・スチレンスルホン酸共重合体、スチ
レン・メタクリルスルホン酸共重合体、またはアクリル酸エステル・アリルスルホン酸共
重合体、あるいはこれらの塩を上げることができる。中でも重量平均分子量（以後単に分
子量と称す）が１６００〜２５０００かつ酸価が１００〜２５０の共重合体樹脂、特にス
チレン・アクリル酸共重合体樹脂をもちいるのが好ましい。分子量が１６００〜２５００
０、酸価が１００〜２５０の範囲以外の共重合体樹脂、特にスチレン・アクリル酸共重合
体樹脂を使用するとインク組成物が乾燥した際の再分散性が得られず、クリーニング特性
が得られにくくなり、ひいては吐出安定性を確保することができないという問題が起る場
合がある。
【００２２】
本インクに用いることのできる、水溶性高分子としては、糖類が挙げられる。
例えば、グルコース、キシロース、アラビノース、等の単糖類、サッカロース、マルト
ース等の二等類、マルトトリイトール、でんぷん等の多糖類、さらには糖誘導体としてマ
ルチトール、オリゴ糖アルコール等から選ばれた１種または複数種を用いることができる
。また、ポリビニルアルコール、アルギン酸ナトリウム、ポリエチレンオキサイド等の水
溶性樹脂およびそれらの変性品も用いることができる。
【００２３】
本発明のインク組成物は水溶性有機溶媒として多価アルコールを含む。具体例としては
グリセリン、エチレングリコール、ジエチレングリコール、トリエチレングリコール、ジ
プロピレングリコール、１、２、６ヘキサントリオールから選ばれた１種または複数種を
用いることができる。またその他としてポリエチレングリコール、ポリプロピレングリコ
ール、上記他価アルコールのモノエーテル化合物、ジエーテル化物、エステル化物、例え
ばジエチレングリコールモノメチルエーテル、またはジエチレングリコールモノエチルエ
ーテル、ジエチレングリコールモノブチル、さらにはＮ−メチル−２ピロリドン、モノエ
タノールアミン、Ｎ，Ｎ−ジメチルエタノールアミン、Ｎ，Ｎ−ジエチルエタノールアミ
ン、ジエタノールアミン、トリエタノールアミン等の含窒素有機溶剤等も用いることがで
きる。
【００２４】
また、主溶媒である水に対して、乾燥性の向上を目的としてエタノール、プロパノール
イソプロパノール、またはブタノール等の高揮発性の１価アルコールも少量ならば含有す
ることができる。
【００２５】
本インクに用いることのできる熱可塑性樹脂エマルジョンとしては、スチレンアクリル
酸エステル共重合体、ポリアクリル酸エステル、ポリメタアクリル酸エステル、ポリスチ
レン、ポリエチルアクリル酸エステル、スチレン−ブタジエン共重合体、ブタジエン共重
合体、アクリロニトリル−ブタジエン共重合体、クロロプレン共重合体、架橋アクリル樹
脂、架橋スチレン樹脂、フッ素樹脂、フッ化ビニリデン、ベンゾグアナミン樹脂、ポリオ
レフィン樹脂、スチレン−メタアクリル酸エステル共重合体、ポリスチレン、スチレン−
アクリルアミド共重合体、ｎ−イソブチルアクリレート、アクリロニトリル、酢酸ビニル
、アクリルアミド、ポリビニルアセタール、ロジン系樹脂、ポリエチレン、塩化ビニリデ
ン樹脂、酢酸ビニル樹脂、エチレン−酢酸ビニル共重合体、酢酸ビニル−アクリル共重合
体、塩化ビニル樹脂、ポリエチレンワックス、モンタンワックス、アルコールワックス、
合成酸化ワックス、αオレフィン−無水マレイン酸共重合体、カルナバワックス等の動植
物系ワックス、ラノリン、パラフィンワックス、マイクロクリスタリンワックス等が用い
ることが出来る。以上の熱可塑性樹脂のＭＦＴは、熱融着に必要なエネルギーの低減化か
ら５０℃〜１００℃が好ましく、さらに好ましくは６５℃〜９０℃が好ましい。
【００２６】
前記の熱可塑性樹脂の含有量は、インク組成物全体に対して好ましくは０．２〜２０ｗ
ｔ％、より好ましくは、７〜２０ｗｔ％である。含有量を０．２ｗｔ％以下以下にするこ
とによって、一層良好な印字品質を確保することができ、含有量を２０ｗｔ％以下にする
ことによってインク組成物の粘度を適切に抑えこむことができる。
【００２７】
本発明に用いることができる界面活性剤としては、アニオン界面活性剤としては、高級
脂肪酸塩、高級アルキルジカルボン酸塩、高級アルコール硫酸エステル塩、高級アルキル
スルホン酸塩、アルキルベンゼンスルホン酸塩、アルキルナフタレンスルホン酸塩、ナフ
タレンスルホン酸の塩（Ｎａ、Ｋ、Ｌｉ、Ｃａ）ホルマリン重縮合物、高級脂肪酸とアミ
ノ酸の縮合物、ジアルキルスルホコハク酸エステル塩、アルキルスルホコハク酸塩、ナフ
テン酸塩等、アルキルエーテルカルボン酸塩、アシル化ペプチド、α−オレフィンスルホ
ン酸塩、Ｎ−アシルメチルタウリン、アルキルエーテル硫酸塩、第二級高級アルコールエ
トキシサルフェート、モノグリサルフェート、アルキルエーテル燐酸エステル塩、アルキ
ル燐酸エステル塩、ポリオキシエチレンアルキルエーテル硫酸アンモニウム塩、ポリオキ
シエチレンアルキルエーテル硫酸ナトリウム塩、ポリオキシエチレンアルキルフェニルエ
ーテル硫酸アンモニウム塩、ポリオキシエチレンアルキルフェニルエーテル硫酸ナトリウ
ム塩、ポリオキシエチレンアルキル硫酸モノエタノールアミン、ポリオキシエチレンアル
キルエーテル燐酸アンモニウム塩、ポリオキシエチレンアルキルエーテル燐酸カリウム塩
、ポリオキシエチレンアルキルエーテル燐酸ジエタノールアミン、アルキルナフタレンス
ルホン酸ナトリウム、ラウリル硫酸ナトリウム等がある。
【００２８】
またノニオン界面活性剤としては、フッ素系界面活性剤、シリコーン系界面活性剤、ポ
リオキシエチレンソルビタンモノラウレート、ポリオキシエチレンソルビタンモノステア
レート、ポリオキシエチレンアルキルフェニルエーテル、ソルビタンモノステアレート、
アセチレングリコール、アセチレングリコールのエチレンオキサイド付加物（アセチレン
グリコールアルコールエチレンオキサイド）、プロピルエタノールアミド、ポリオキシエ
チレンアルキルエーテル、ポリオキシエチレンアルキルフェニルエーテル、等がある。
【００２９】
上記アニオン界面活性剤とノニオン界面活性剤は、それぞれ単独で、また両者を組み合
わせて用いることができる。また界面活性剤の種類は、１種類であっても複数種であって
も構わない。界面活性剤の総添加量としては、多すぎると起泡性が大きくなり、吐出安定
性を損なわせる危険性が生じる為、０．１〜１ｗｔ％が好ましく、より好ましくは０．１
ｗｔ％〜０．８ｗｔ％である。１ｗｔ％より多いと泡立ちが激しくなることがあり、０．
１ｗｔ％未満になると被記録媒体上でのインクの広がりが不十分になる場合がある。
【００３０】
また、その他必要に応じて、リン酸二水素カリウム、リン酸水素二ナトリウム等のｐＨ
調整剤、防カビ、防腐、防錆等の目的で安息香酸、ジクロロフェン、ヘキサクロロフェン
、ソルビン酸、ｐ−ヒドロキシ安息香酸エステル、エチレンジアミン四酢酸（ＥＤＴＡ）
、デヒドロ酢酸ナトリウム、１，２−ベゾチアゾリン−３−オン（製品名：プロキセルＸ
ＬII（ＩＣＩ製））、３，４−イソチアゾリン−３−オン等を含むことができる。さらに
ノズル乾燥防止の目的で、尿素、チオ尿素、エチレン尿素等を添加することができる。
【００３１】
本発明によるインク組成物の諸物性は適宜制御することができるが、本発明の好ましい
態様によればインク組成の粘度は２５ｍＰａ・秒以下であるのが好ましく、より好ましく
は１０ｍＰａ・秒以下（２５℃）である。この範囲であることでインク組成物は安定にイ
ンク吐出ヘッドから吐出される。また、インクの表面張力は適宜制御されるが、３０〜５
０ｍＮ／ｍ（２５℃）であることが好ましい。
【００３２】
本発明のインクジェット記録用インク組成物は、前記の各配合成分を任意の順序で適宜
混合し、溶解及び／または分散させた後、不純物などを濾過して除去することにより調製
することができる、特には、顔料と樹脂分散剤と水とにより水性顔料分散液を調製し、そ
の顔料分散液に熱可塑性樹脂エマルジョン等のその他の配合成分を混合して調製するのが
好ましい。
【００３３】
また、顔料を適宜選択し、さらに必要により、選択された前記顔料との組み合わせで他
の配合成分を適宜選択し、カラーインクジェット記録用の本発明によるイエローインク組
成物、マゼンタインク組成物、シアンインク組成物、ブラックインク組成物等を調製する
ことができる。
【００３４】
以下実施例によって本発明をさらに具体的に説明するが、本発明は以下の実施例によっ
て限定されるものではない、以下の実施例において、配合比率は重量による。
【００３５】
１．顔料分散液の作成
スチレン−アクリル酸共重合体（重量平均分子量  ２５０００、酸価２００）樹脂４部
とトリエタノールアミン２．７部、イソプロピルアルコール０．４部、イオン交換水７２
．９部を７０℃の加温下で完全溶解させる。
【００３６】
次にカーボンブラックＭＡ−１００（三菱化成株式会社製）２０部を加え、プレミクシ
ングを行った後、アイガーミル（アイガージャパン社製）で顔料の平均粒子径が１００ｎ
ｍになるまで分散を行い（ビーズ充填率７０％、メディア径０．７ｍｍ）。
【００３７】
目的の顔料分散液を得た。
【００３８】
２．インクの調整
次に該分散液を使用した本発明の実施例１のインク化について述べる。
【００３９】
上記の分散液                         １０ｗｔ％
ヘキシレングリコール                   ２ｗｔ％
スチレン・アクリルエステルエマルジョン
（固形分として）                       ７ｗｔ％
ジエチレングリコール                   ７ｗｔ％
マルチトール（固形分として）           ８ｗｔ％
アニオン性界面活性剤                   ０．３ｗｔ％
（ポリオキシエチレンアルキルフェニルエーテル硫酸アンモニウム塩）
イオン交換水                           残分
尚、スチレン・アクリルエステルエマルジョンは、固形分５０．０％品の水分散液であ
り、マルチトールは固形分８０％の水溶液であるため、上記の値は固形分換算した値でし
めした。
【００４０】
上記成分を混合した後、金属メッシュフィルター（真鍋工業株式会社製  綾織り２３０
０メッシュ）を通過させ、本発明の実施例１のインクを得た。
【００４１】
＜実施例２〜８＞
以下の表１に記載の配合成分を以下の表１に記載の配合量で用いることを除いて、前記
実施例１記載の製造方法を繰り返すことにより、本発明のインクジェット記録用インク組
成物を得た。
【００４２】
【表１】
2007327064.tif 000003
【００４３】
尚、本発明の比較例としては、従来例の水、顔料、水溶性樹脂、マイクロエマルジョン
、水溶性有機溶媒からなるインクを調製した。
【００４４】
次に、上記インクの評価に用いる装置、すなわちインクジェト記録ヘッドからインクを
吐出して記録媒体に付着させ、その付着と同時に、記録媒体支持体から（例えばプラテン
）から記録媒体を介してインク組成液滴に熱を加えて定着を行なう、インクジェット記録
に関し詳細に説明する。
【００４５】
本発明による前記のインク組成物を慣用のインクカートリッジに収納して、慣用のイン
クジェット記録装置に挿入し、インクジェット記録を実施することができる。また、イエ
ローインク組成物、マゼンタインク組成物、シアンインク組成物、ブラックインク組成物
等の少なくとも１種（好ましくは前記インク組成物すべて）を本発明のインク組成物とし
てマゼンタインクを収納する前記のインクカートリッジと、イエローインクを収納する前
記のインクカートリッジと、シアンインクを収納する前記のインクカートリッジと、場合
によりブラックインクを収納する前記のインクカートリッジとを組み合わせて挿入するか
、あるいは、マゼンタインクと、イエローインクと、シアンインクと、場合によりブラッ
クインクをそれぞれ別々に仕切られた画分中に収納するインクカートリッジを挿入したカ
ラーインクジェット記録装置を用いてカラーインクジェット記録を実施することができる
。
【００４６】
プラテンの加熱温度は好ましくは約８０℃〜１２０℃である。８０℃よりも低いと乾燥
不足及び定着不足となることがあり、１２０℃より高いと過剰なエネルギーが必要となる
ことがある。
【００４７】
さらに詳細に、本発明のインクジェット記録用インクの評価に用いたインクジェット記
録装置について、図面を用いつつ説明する。
【００４８】
図１は、本発明のインクジェット記録用インクの評価に用いたインクジェット記録装置
を示すものである。
【００４９】
図中でプラテン７１は記録媒体を加熱する手段と、記録媒体を搬送する手段とをかねる
ものである。このプラテン７１は、熱伝導性の高い金属、例えばアルミニウムからなる円
筒であり、図示しない駆動装置によって図中の矢印の方向に回転する。このプラテン７１
の表面はシリコーンゴムなどを積層して構成されてもよい。また、このプラテン７１内部
には、ヒータ７２が配置され、このプラテン７１を加熱する。さらに、このプラテン７１
には、紙押さえローラ７３及び７４が圧接されており、このプラテン７１と紙押さえロー
ラ７３及び７４との間に記録媒体７５が置かれ、これらの回転に伴い記録媒体７５が搬送
される。紙押さえローラ７３は、例えば金属製の芯材にアクリルニトリルゴムをその表面
に接着させて構成される。
【００５０】
また、プラテン７１に記録媒体７５を間に挟んで対向する位置に、インクジェット記録
ヘッド７６が置かれる。この記録ヘッド７６は、圧電素子によって液滴を形成するもので
あっても、熱エネルギーによって液滴を形成するものであってもよい。この記録ヘッド７
６は、４８個のノズルを任意のマトリックスで配置してなる。この記録ヘッド７６のノズ
ルは、図示しない演算装置によって与えられた印字データに基づき、インク液滴を吐出す
る。この記録ヘッド７６にはインクタンク７７よりインクが供給され、また記録ヘッド駆
動装置７８により記録媒体が送られる方向と直行する方向に動くことが出来る。
【００５１】
インクジェット記録は次のように行われる。まず、記録媒体７５がプラテン７１と紙押
さえローラ７３及び７４との間に挟持されて搬送される。搬送されながら、記録媒体７５
はヒータ７２で加熱されたプラテン７１に接触して加熱される。従って、この態様の装置
においては、記録媒体７５の温度が上記した熱可塑性樹脂の軟化温度以上の温度となるよ
う、プラテン７１表面の温度が制御されている。次に搬送された記録媒体７５に、記録ヘ
ッド７６により印字パターンに従って、選択的にインク液滴が吐出される。記録媒体に付
着したインク液滴は加熱され、膜化してインクドッドを形成する。次にプラテン７１と、
紙押さえローラ７３及び７４とにより所定量記録媒体が搬送され、再び記録ヘッド７６に
より記録が行われる。ここで、インクドットを隣接して、または重ねて形成する場合には
、一定の印字間隔を設けて印字が行われるのが好ましい。記録媒体７５に必要な記録が行
われた後、記録媒体７５は装置から排出される。
【００５２】
この装置では、インクジェット記録ヘッドとプラテンの距離は約１．５ｍｍ離されてお
り、インクジェット記録ヘッドの温度は概ね４０℃〜５０℃であり、プラテン７１の表面
温度は約１２０℃であり、記録媒体の表面温度は８０℃から１２０℃であった。この温度
環境からインクに要求される特性としては、ヘッド内の温度では保湿効果が得られ乾燥等
による増粘がなく吐出安定性が確保でき、さらに記録媒体上の温度では、水の蒸発に伴い
２３ｗｔ％以上含まれる非蒸発成分の固形分濃度が急激に上昇し、粘度が大きくなること
によりインクがにじむことなくまた乾燥ムラがなく定着されることである。
【００５３】
図２は、本発明の記録装置を示すものである。この装置において、図１の装置と同一の
要素については、図１と同一の参照番号を付してある。この装置においては、記録ヘッド
がインク組成物の色ごとに設けられてなる。すなわち、記録ヘッド８１、８２、８３、及
び８４が、それぞれブラックインク、マゼンタインク、シアンインク、及びイエローイン
クを吐出する記録ヘッドである。それら記録ヘッドへのインクの供給はインクタンク７７
から行われる。
【００５４】
この図２の装置による印字は基本的には図１の装置による印字と同様である。
すなわち、記録媒体７５が記録媒体巻き付け装置８５によってプラテン７１に巻き付け
られる。次に記録ヘッド８１〜８４によって一列または複数列の印字を行う。次に記録ヘ
ッド７８を所定量動かし、更に一列または複数列の印字を行う。
これを繰り返して記録媒体７５に画像を記録する。
【００５５】
印画解像度は３６０ｄｐｉと６００ｄｐｉの２種類で印画した。また吐出インク量は、
７０ｎｇと５０ｎｇの２段階で吐出できる様吐出条件を調節した。
【００５６】
続いて、上記２種類の解像度と、上記２種類のインク吐出量にて、本発明のインク組成
物にて印画された印画像の、形成されたドット径とにじみ度の評価結果を示す。
【００５７】
尚、被記録紙は再生紙とコピー用紙を用いた。また、評価は実施例１〜８のインクの単
色での評価と、実施例１〜４、および実施例５〜８の４色のインクを重ねあわせて印画し
たフルカラー印画パターンの２種類で行った。
【００５８】
評価は次のようなレベル判定により行った。
【００５９】
（１）印画像のドット径とベタの印画品質
◎：解像度に対応した十分なドット径が得られており、ベタ部が均一に埋まっている。
○：解像度に対応した十分なドット径が得られているが、ベタ部が一部不均一になって
いる。
×：解像度に対応した十分なドット径が得られず、ベタ部に白ぬけ部分がある。
【００６０】
（２）印画像のドットのにじみとインク流れ
◎：にじみ、インク流れが無い。
○：にじみ、インク流れが若干あるが画質上問題無いレベル。
×：にじみ、インク流れがあり、画質上問題である。
【００６１】
【表２】
2007327064.tif 000004
【００６２】
以上の結果から、インク中にヘキシレングリコールを含む本発明のインクジェット記録
用インクを用いることにより、解像度に応じた種々のサイズのドットが得られ、かつにじ
み、インク流れのない画像を形成できる。
【００６３】
インク中にヘキシレングリコールを含むインクジェット記録用インクを用いることによ
り、インク中の熱可塑性樹脂の軟化温度以上に加熱された記録媒体上で、ドットが水の蒸
発、熱可塑性樹脂の造膜によって形成されつつあるときに、インク中のヘキシレングリコ
ールの紙中、紙上へ適度な広がりを有することにより、解像度に応じたドット径のドット
が形成できる。さらに１ドットのインク量を変えることでドット径を広げる際、インク中
のヘキシレングリコールが紙中へ適度な浸透性を有することにより、紙上に過剰なインク
が残留することがなく、インクにじみ、インク流れの無いドットが得られるという効果を
有する。
【図面の簡単な説明】
【００６４】
【図１】本発明のインクジェット記録用インクの評価に用いたインクジェット記録装置の模式図である。
【図２】本発明のインクジェット記録用インクの評価に用いたインクジェット記録装置の模式図である。
【符号の説明】
【００６５】
７１…プラテン、７２…ヒータ、７３…紙押さえローラー、７４…紙押さえローラー、
７５…記録紙（記録媒体）、７６…記録ヘッド、７７…インクタンク、７８…記録ヘッド
駆動装置、８１…記録ヘッド（ブラックインク）、８２…記録ヘッド（マゼンタインク）
、８３…記録ヘッド（シアンインク）、８４…記録ヘッド（イエローインク）、８５…記
録媒体巻き付け装置。
【図１】
2007327064.tif 000005
【図２】
2007327064.tif 000006
【手続補正書】
【提出日】平成19年8月7日(2007.8.7)
【手続補正１】
【補正対象書類名】特許請求の範囲
【補正対象項目名】全文
【補正方法】変更
【補正の内容】
【特許請求の範囲】
【請求項１】
印字ヘッドから加熱された記録媒体にインク滴を吐出してインク像を形成して記録する
インクジェット記録方法において、
少なくとも、水と、顔料と、熱可塑性樹脂エマルジョンと、ヘキシレングリコール１〜１０ｗｔ％を含有するインクを用いることを特徴とするインクジェット記録方法。
【請求項２】
水溶性高分子をさらに含むインクを用いることを特徴とする請求項１に記載のインクジェット記録方法。
【請求項３】
前記水溶性高分子が、サッカロース、マルチトール、マルトース、グルコン酸、ソルビ
トール、マンニトール、グルコースから選ばれた１種または複数種の糖類であるインクを用いることを特徴とする請求項２に記載のインクジェット記録方法。
【請求項４】
多価アルコールをさらに含むインクを用いることを特徴とする請求項１乃至請求項３に記載のインクジェット記録方法。
【請求項５】
前記多価アルコールが、グリセリン、エチレングリコール、ジエチレングリコール、ト
リエチレングリコール、ジプロピレングリコール、１、２、６ヘキサントリオールから選
ばれた１種または複数種であるインクを用いることを特徴とする請求項４記載のインクジェット記録方法。
【請求項６】
さらに界面活性剤を０．１〜１ｗｔ％含むことを特徴とするインクを用いることを特徴とする請求項１乃至請求項５に記載のインクジェット記録方法。
【手続補正３】
【補正対象書類名】明細書
【補正対象項目名】０００６
【補正方法】変更
【補正の内容】
【０００６】
本発明は、上述の観点からなされたもので、その目的は、複数の解像度で印画する機能を有すインクジェットプリンターにおいて、荒い解像度から細かい解像度まで対応できるドット径サイズが得られ、さらににじみの無いドットが得られる、インクジェット記録方法を提供することである。
【手続補正４】
【補正対象書類名】明細書
【補正対象項目名】０００７
【補正方法】変更
【補正の内容】
【０００７】
本発明のインクジェット記録方法は、印字ヘッドから加熱された記録媒体にインク滴を吐出してインク像を形成し記録するインクジェット記録用のインクにおいて、少なくとも、水と、顔料と、熱可塑性樹脂エマルジョンと、ヘキシレングリコール１〜１０ｗｔ％を含有することを特徴とする。
【手続補正５】
【補正対象書類名】明細書
【補正対象項目名】０００８
【補正方法】変更
【補正の内容】
【０００８】
本発明のインクジェット記録方法に用いられるインクは、水溶性高分子をさらに含むことを特徴とし、好ましくは、水溶性高分子が、サッカロース、マルチトール、マルトース、グルコン酸、ソルビトール、マンニトール、グルコースから選ばれた１種または複数種の糖類であることを特徴とする。
【手続補正６】
【補正対象書類名】明細書
【補正対象項目名】０００９
【補正方法】変更
【補正の内容】
【０００９】
本発明のインクジェット記録方法に用いられるインクは、多価アルコールをさらに含むことを特徴とし好ましくは、多価アルコールが、グリセリン、エチレングリコール、ジエチレングリコール、トリエチレングリコール、ジプロピレングリコール、１、２、６ヘキサントリオールから選ばれた１種または複数種であるであることを特徴とする。
【手続補正７】
【補正対象書類名】明細書
【補正対象項目名】００１０
【補正方法】変更
【補正の内容】
【００１０】
本発明のインクジェット記録方法に用いられるインクは、界面活性剤を０．１〜１ｗｔ％含むことを特徴とする。
【手続補正８】
【補正対象書類名】明細書
【補正対象項目名】００１１
【補正方法】変更
【補正の内容】
【００１１】
本発明のインクジェット記録方法に用いられるインクの構成の実施例を詳細に説明する。
【手続補正９】
【補正対象書類名】明細書
【補正対象項目名】００１２
【補正方法】変更
【補正の内容】
【００１２】
本発明のインクジェット記録方法に用いられるインクは、熱可塑性樹脂がその軟化温度以上で加熱された記録媒体への印字を行なった場合、インク中の溶媒の蒸発と樹脂の相変化により粘度上昇が速やかに行われ、高品質画像が得られるという効果がある。
【手続補正１０】
【補正対象書類名】明細書
【補正対象項目名】００１４
【補正方法】変更
【補正の内容】
【００１４】
しかしながらインク中にヘキシレングリコール１〜１０ｗｔ％を含むことにより、それらの問題を解決できる。すなわち、解像度が変わって隣接ドットとの距離が変わるだけで、その距離に応じてトッドが広がり、要求されるドットサイズがえられる。さらに、前記方法で要求ドットサイズに調節できない場合は、より大きいドット径を得るには１ドットを形成するインク量を変えることで、解像度に応じた種々のサイズのドットが得られ、仮にインクが過剰に印画されてもかつにじみ、インク流れのない画像を形成できる。
【手続補正１１】
【補正対象書類名】明細書
【補正対象項目名】００１６
【補正方法】変更
【補正の内容】
【００１６】
以下に具体的に本発明のインクジェット記録方法に用いられるインクの構成を説明する。
【手続補正１２】
【補正対象書類名】明細書
【補正対象項目名】００１７
【補正方法】変更
【補正の内容】
【００１７】
本発明のインクジェット記録方法のインクに用いることができる顔料としては、有機顔料、無機顔料等が挙げられ、例えば、黒用としては、ファーネスブラック、ランプブラック、アセチレンブラック、チャンネルブラック等のカーボンブラック（Ｃ．Ｉ．ピグメントブラック７）類、または銅酸化物、鉄酸化物（Ｃ．Ｉ．ピグメントブラック１１）、酸化チタン等の金属類、アニリンブラック（Ｃ．Ｉ．ピグメントブラック１）等の有機顔料が挙げられる。
【手続補正１３】
【補正対象書類名】明細書
【補正対象項目名】００２１
【補正方法】変更
【補正の内容】
【００２１】
本発明のインクジェット記録方法に用いられるインク組成物は、前記顔料をインク組成物内で微粒子状で分散安定化させることができる樹脂分散剤を含有する。使用することのできる樹脂分散剤としては、例えば、親水性部分と疎水性部分を分子中に有する共重合体、具体的には、スチレン・アクリル酸共重合体樹脂、スチレン・アクリル酸エステル共重合体、スチレン・メタクリル酸共重合体、スチレン・メタクリル酸・アクリル酸エステル共重合体、マレイン酸系共重合体、例えば、スチレン・マレイン酸共重合体、アクリル酸エステル・マレイン酸共重合体、スルホン酸系分散剤、例えば、アクリル酸エステル・スチレンスルホン酸共重合体、スチレン・メタクリルスルホン酸共重合体、またはアクリル酸エステル・アリルスルホン酸共重合体、あるいはこれらの塩を上げることができる。中でも重量平均分子量（以後単に分子量と称す）が１６００〜２５０００かつ酸価が１００〜２５０の共重合体樹脂、特にスチレン・アクリル酸共重合体樹脂をもちいるのが好ましい。分子量が１６００〜２５０００、酸価が１００〜２５０の範囲以外の共重合体樹脂、特にスチレン・アクリル酸共重合体樹脂を使用するとインク組成物が乾燥した際の再分散性が得られず、クリーニング特性が得られにくくなり、ひいては吐出安定性を確保することができないという問題が起る場合がある。
【手続補正１４】
【補正対象書類名】明細書
【補正対象項目名】００２２
【補正方法】変更
【補正の内容】
【００２２】
本発明のインクジェット記録方法のインクに用いることのできる、水溶性高分子としては、糖類が挙げられる。例えば、グルコース、キシロース、アラビノース、等の単糖類、サッカロース、マルトース等の二等類、マルトトリイトール、でんぷん等の多糖類、さらには糖誘導体としてマルチトール、オリゴ糖アルコール等から選ばれた１種または複数種を用いることができる。また、ポリビニルアルコール、アルギン酸ナトリウム、ポリエチレンオキサイド等の水溶性樹脂およびそれらの変性品も用いることができる。
【手続補正１５】
【補正対象書類名】明細書
【補正対象項目名】００２３
【補正方法】変更
【補正の内容】
【００２３】
本発明のインクジェット記録方法に用いられるインク組成物は水溶性有機溶媒として多価アルコールを含む。具体例としてはグリセリン、エチレングリコール、ジエチレングリコール、トリエチレングリコール、ジプロピレングリコール、１、２、６ヘキサントリオールから選ばれた１種または複数種を用いることができる。またその他としてポリエチレングリコール、ポリプロピレングリコール、上記他価アルコールのモノエーテル化合物、ジエーテル化物、エステル化物、例えばジエチレングリコールモノメチルエーテル、またはジエチレングリコールモノエチルエーテル、ジエチレングリコールモノブチル、さらにはＮ−メチル−２ピロリドン、モノエタノールアミン、Ｎ，Ｎ−ジメチルエタノールアミン、 Ｎ，Ｎ−ジエチルエタノールアミン、ジエタノールアミン、トリエタノールアミン等の含窒素有機溶剤等も用いることができる。
【手続補正１６】
【補正対象書類名】明細書
【補正対象項目名】００２５
【補正方法】変更
【補正の内容】
【００２５】
本発明のインクジェット記録方法のインクに用いることのできる熱可塑性樹脂エマルジョンとしては、スチレンアクリル酸エステル共重合体、ポリアクリル酸エステル、ポリメタアクリル酸エステル、ポリスチレン、ポリエチルアクリル酸エステル、スチレンーブタジエン共重合体、ブタジエン共重合体、アクリロニトリルーブタジエン共重合体、クロロプレン共重合体、架橋アクリル樹脂、架橋スチレン樹脂、フッ素樹脂、フッ化ビニリデン、ベンゾグアナミン樹脂、ポリオレフィン樹脂、スチレンーメタアクリル酸エステル共重合体、ポリスチレン、スチレンーアクリルアミド共重合体、ｎーイソブチルアクリレート、アクリロニトリル、酢酸ビニル、アクリルアミド、ポリビニルアセタール、ロジン系樹脂、ポリエチレン、塩化ビニリデン樹脂、酢酸ビニル樹脂、エチレン−酢酸ビニル共重合体、酢酸ビニル−アクリル共重合体、塩化ビニル樹脂、ポリエチレンワックス、モンタンワックス、アルコールワックス、合成酸化ワックス、αオレフィン−無水マレイン酸共重合体、カルナバワックス等の動植物系ワックス、ラノリン、パラフィンワックス、マイクロクリスタリンワックス等が用いることが出来る。以上の熱可塑性樹脂のＭＦＴは、熱融着に必要なエネルギーの低減化から５０℃〜１００℃が好ましく、さらに好ましくは６５℃〜９０℃が好ましい。
【手続補正１７】
【補正対象書類名】明細書
【補正対象項目名】００２７
【補正方法】変更
【補正の内容】
【００２７】
本発明のインクジェット記録方法のインクに用いることができる界面活性剤としては、アニオン界面活性剤としては、高級脂肪酸塩、高級アルキルジカルボン酸塩、高級アルコール硫酸エステル塩、高級アルキルスルホン酸塩、アルキルベンゼンスルホン酸塩、アルキルナフタレンスルホン酸塩、ナフタレンスルホン酸の塩（Ｎａ、Ｋ、Ｌｉ、Ｃａ）ホルマリン重縮合物、高級脂肪酸とアミノ酸の縮合物、ジアルキルスルホコハク酸エステル塩、アルキルスルホコハク酸塩、ナフテン酸塩等、アルキルエーテルカルボン酸塩、アシル化ペプチド、α−オレフィンスルホン酸塩、Ｎ−アシルメチルタウリン、アルキルエーテル硫酸塩、第二級高級アルコールエトキシサルフェート、モノグリサルフェート、アルキルエーテル燐酸エステル塩、アルキル燐酸エステル塩、ポリオキシエチレンアルキルエーテル硫酸アンモニウム塩、ポリオキシエチレンアルキルエーテル硫酸ナトリウム塩、ポリオキシエチレンアルキルフェニルエーテル硫酸アンモニウム塩、ポリオキシエチレンアルキルフェニルエーテル硫酸ナトリウム塩、ポリオキシエチレンアルキル硫酸モノエタノールアミン、ポリオキシエチレンアルキルエーテル燐酸アンモニウム塩、ポリオキシエチレンアルキルエーテル燐酸カリウム塩、ポリオキシエチレンアルキルエーテル燐酸ジエタノールアミン、アルキルナフタレンスルホン酸ナトリウム、ラウリル硫酸ナトリウム等がある。
【手続補正１８】
【補正対象書類名】明細書
【補正対象項目名】００３１
【補正方法】変更
【補正の内容】
【００３１】
本発明のインクジェット記録方法に用いられるインク組成物の諸物性は適宜制御することができるが、本発明の好ましい態様によればインク組成の粘度は２５ｍＰａ・秒以下であるのが好ましく、より好ましくは１０ｍＰａ・秒以下（２５℃）である。この範囲であることでインク組成物は安定にインク吐出ヘッドから吐出される。また、インクの表面張力は適宜制御されるが、３０〜５０ｍＮ／ｍ（２５℃）であることが好ましい。
【手続補正１９】
【補正対象書類名】明細書
【補正対象項目名】００３２
【補正方法】変更
【補正の内容】
【００３２】
本発明のインクジェット記録方法に用いられるインク組成物は、前記の各配合成分を任意の順序で適宜混合し、溶解及び／または分散させた後、不純物などを濾過して除去することにより調製することができる、特には、顔料と樹脂分散剤と水とにより水性顔料分散液を調製し、その顔料分散液に熱可塑性樹脂エマルジョン等のその他の配合成分を混合して調製するのが好ましい。
【手続補正２０】
【補正対象書類名】明細書
【補正対象項目名】００４７
【補正方法】変更
【補正の内容】
【００４７】
さらに詳細に、本発明のインクジェット記録方法のインクの評価に用いたインクジェット記録装置について、図面を用いつつ説明する。
【手続補正２１】
【補正対象書類名】明細書
【補正対象項目名】００４８
【補正方法】変更
【補正の内容】
【００４８】
図１は、本発明のインクジェット記録方法のインク評価に用いたインクジェット記録装置を示すものである。
【手続補正２２】
【補正対象書類名】明細書
【補正対象項目名】００６２
【補正方法】変更
【補正の内容】
【００６２】
以上の結果から、インク中にヘキシレングリコール１〜１０ｗｔ％を含む本発明のインクジェット記録方法のインクを用いることにより、解像度に応じた種々のサイズのドットが得られ、かつにじみ、インク流れのない画像を形成できる。
【手続補正２３】
【補正対象書類名】明細書
【補正対象項目名】００６３
【補正方法】変更
【補正の内容】
【００６３】
インク中にヘキシレングリコール１〜１０ｗｔ％を含むインクを用いるインクジェット記録方法により、インク中の熱可塑性樹脂の軟化温度以上に加熱された記録媒体上で、ドットが水の蒸発、熱可塑性樹脂の造膜によって形成されつつあるときに、インク中のヘキシレングリコールの紙中、紙上へ適度な広がりを有することにより、解像度に応じたドット径のドットが形成できる。さらに１ドットのインク量を変えることでドット径を広げる際、インク中のヘキシレングリコールが紙中へ適度な浸透性を有することにより、紙上に過剰なインクが残留することがなく、インクにじみ、インク流れの無いドットが得られるという効果を有する。